(57)【要約】【課題】光学部品に関し、より詳細には広帯域光学部品のための導電性コーティングに関する。【解決手段】光学基板を透明な導電性コーティングで被覆する方法は、光学基板の表面上に半導体コーティングを付着させるステップを含む。半導体コーティングは広帯域光透過率を有する。溝は半導体コーティングに形成される。方法は、半導体コーティング上で被覆し、溝をドープ半導体で充填するステップを含む。ドープ半導体は半導体コーティングから除去され、溝にドープ半導体を残す。【選択図】図６
2018045236.tif 000002
【特許請求の範囲】
【請求項１】
光学基板の被覆方法であって、
光学基板の表面上で半導体コーティングを付着させるステップであって、前記半導体コーティングが広帯域光透過率を有する、半導体コーティングを付着させるステップと、
前記半導体コーティングに溝を形成するステップと、
前記半導体コーティングの上で被覆し、前記溝を導電性ドープ半導体で少なくとも部分的に充填するステップと、
前記半導体コーティングから前記ドープ半導体の少なくとも一部を除去し、前記溝に前記ドープ半導体の少なくとも一部を残すステップと、
を含む、方法。
【請求項２】
溝を形成するステップが、
前記半導体コーティング上でフォトレジストを塗布するステップと、
前記フォトレジストを選択的に露光し、前記フォトレジストをパターンで現像するステップと、
前記パターンで前記半導体コーティングをエッチングするステップと、
前記フォトレジストを除去して前記半導体コーティングの前記パターンに前記溝を残すステップと、
を含む、請求項１に記載の方法。
【請求項３】
前記パターンがグリッドを含む、請求項２に記載の方法。
【請求項４】
前記溝の中の前記半導体コーティング及び前記ドープ半導体の上に保護コーティングを塗布するステップをさらに含む、請求項１に記載の方法。
【請求項５】
前記保護コーティング上に広帯域反射防止コーティングを付着させるステップをさらに含む、請求項４に記載の方法。
【請求項６】
前記溝の中の前記半導体コーティング及び前記ドープ半導体の上に広帯域反射防止コーティングを付着させるステップをさらに含む、請求項１に記載の方法。
【請求項７】
前記溝を形成するステップが、化学エッチング、反応性イオンエッチング、またはイオンビームミリングの少なくとも１つを使用し、前記溝をエッチングすることを含む、請求項１に記載の方法。
【請求項８】
前記半導体コーティングがＩｎ２Ｏ３またはＺｎＯの少なくとも１つを含む、請求項１に記載の方法。
【請求項９】
前記半導体コーティング上にドープ半導体で被覆するステップが、薄膜コーティングによって前記ドープ半導体を塗布することの少なくとも１つを含む、請求項１に記載の方法。
【請求項１０】
前記ドープ半導体が、Ｓｎ、Ｍｏ、Ｗ、Ｔｉ、Ａｌ、またはＧａの少なくとも１つを含む、請求項１に記載の方法。
【請求項１１】
前記半導体コーティングが、少なくとも可視スペクトル及び赤外線スペクトルで広帯域光透過率を有する、請求項１に記載の方法。
【請求項１２】
前記半導体コーティングを付着させるステップが、前記半導体コーティングが非ドープの状態で前記半導体コーティングを付着させることを含む、請求項１に記載の方法。
【請求項１３】
前記半導体コーティングからドープ半導体を除去するステップが、前記半導体コーティングに平面を形成するために研磨し、前記溝にドープ半導体を残すことを含む、請求項１に記載の方法。
【請求項１４】
半導体コーティングを付着させるステップが、前記光学基板の表面上に全体として前記半導体コーティングを付着させることを含む、請求項１に記載の方法。
【請求項１５】
溝を形成し、前記溝に前記ドープ半導体を残すステップが、前記半導体コーティングの表面が全体としてパターンで覆われるように前記パターンを形成することを含む、請求項１に記載の方法。
【請求項１６】
前記パターンが、前記光学基板に電磁干渉（ＥＭＩ）シールドを提供するように構成される、請求項２に記載の方法。
【請求項１７】
前記ドープ半導体、前記半導体コーティング、及び前記光学基板が、前記光学基板をパターン化またはエッチングすることなく窓の中に形成される、請求項１に記載の方法。
【請求項１８】
前記ドープ半導体及び前記半導体コーティングが光散乱を軽減するために厳密に適合した屈折率を有する、請求項１に記載の方法。
【請求項１９】
窓であって、
ドープ半導体で充填された溝を有する透明な半導体コーティングを有する透明な基板、
を備える、窓。
【請求項２０】
光学基板の被覆方法であって、
光学基板の表面上にドープ半導体コーティングを付着させるステップであって、前記ドープ半導体コーティングが広帯域光透過率を有する、ドープ半導体コーティングを付着させるステップと、
前記ドープ半導体コーティングに溝を形成するステップと、
前記ドープ半導体コーティング上で被覆し、前記溝を非ドープ半導体で少なくとも部分的に充填するステップと、
前記ドープ半導体コーティングから前記非ドープ半導体の少なくとも一部を除去し、前記溝に前記非ドープ半導体の少なくとも一部を残すステップと、
を含む、方法。
【発明の詳細な説明】
【技術分野】
【０００１】
本開示は光学部品に関し、より詳細には広帯域光学部品のための導電性コーティングに関する。
【背景技術】
【０００２】
電気光学（ＥＯ）システムは、外部要素からセンサ及び電子機器を保護するために窓を必要とする。また、雨、埃等に加えて、多くの場合、窓はその他ＥＯシステム性能を妨げる電磁干渉（ＥＭＩ）を遮断しなければならない。
【０００３】
ＥＭＩシールドは、導電性且つ光学的に透明である窓を用いて達成できる。３つの従来のタイプのシールドがある。
【０００４】
第１のタイプのＥＭＩシールド窓は、追加の電子を供給して電気伝導性を提供するために、燐、アルシン、またはアンチモン等の第Ｖ族元素がドープされるケイ素またはゲルマニウム等の半導体材料を使用する。これらの窓は、可視波長に対しては不透明であり、したがって広帯域ＥＯシステムに対しては役に立たない。
【０００５】
第２のタイプのシールド窓は連続的で透明な導電塗料を使用する。これらの塗料は、広帯域光透過率を有する酸化インジウム（Ｉｎ２Ｏ３）及び酸化亜鉛（ＺｎＯ）等の広バンドギャップ半導体から成る。半導体は電気伝導性を提供するためにドープされる。しかしながら、電気伝導性及びＥＭＩ減衰を高めるためにドーピングが増加するにつれ、光透過率は減少する。この影響は、プラズマ反射率と電子からの自由キャリア吸収の両方が透過率を減少させるより長い波長で始まる。従来の透明な導電性半導体コーティングは０．４〜２．０ミクロンの範囲、短波長可視から短波長赤外線（ＳＷＩＲ）においてだけ実際的である。
【０００６】
第３のタイプのシールド窓は従来、可視赤外線から長波赤外線（ＬＷＩＲ）までの広帯域用途に必要とされる。細かい金属線のグリッドが窓の表面に付けられる。典型的な寸法は、１４０ミクロンの間隔を有する幅５ミクロンの線である。これらのグリッド付き窓は、広い波長範囲での光透過率を可能にするが、グリッド付き窓は曖昧化及び散乱によって光透過率を制限する。
【０００７】
米国特許第９，２７６，０３４号は導電グリッドから光学散乱を削減するための方法を提示する。窓基板の中に溝がエッチングされ、窓の表面が平面的となるように導電性の半導体が溝の中に付着される。半導体は可視赤外線及び短波長赤外線（ＳＷＩＲ）波長に対しては透明であるが、中波長赤外線（ＭＷＩＲ）及びより長い波長に対しては反射性且つ吸収性である。基板の屈折率に近い屈折率を有する半導体を使用することは、グリッド線からの光散乱を最小限に抑える。
【０００８】
従来の技法はその意図された目的にとっては満足が行くと見なされてきた。しかしながら、広帯域光学部品用の改善された導電性光学コーティングに対する必要性はつねに存在する。本開示はこの問題に解決策を提供する。
【先行技術文献】
【特許文献】
【０００９】
【特許文献１】米国特許第９，２７６，０３４号明細書
【発明の概要】
【課題を解決するための手段】
【００１０】
光学基板を被覆する方法は、光学基板の表面に半導体コーティングを付着させることを含む。半導体コーティングは広帯域光透過率を有する。溝は半導体コーティングに形成される。方法は半導体コーティング上で被覆し、溝を導電性ドープ半導体で少なくとも部分的に充填することを含む。ドープ半導体は半導体コーティングから除去され、ドープ半導体の少なくとも一部を溝の中に残す。
【００１１】
溝を形成することは、半導体コーティング上にフォトレジストを塗布することを含むことがある。フォトレジストは、パターンで選択的に露光し、現像することができる。半導体コーティングはパターンでエッチングできる。フォトレジストは除去し、半導体コーティング上のパターンに溝を残すことができる。溝を形成することは、化学エッチング、反応性イオンエッチング、またはイオンビームミリングの少なくとも１つを使用し、溝をエッチングすることを含むことがある。
【００１２】
半導体コーティング上にドープ半導体を用いて被覆することは、薄膜コーティングによってドープ半導体を塗布することを含むことがある。パターンは、光学基板に電磁干渉（ＥＭＩ）シールドを提供するように構成できる。パターンはグリッドを含むことがある。半導体コーティングからドープ半導体を除去することは、溝の中の半導体コーティング及びドープ半導体に平面を形成するために研磨することを含むことがある。
【００１３】
保護コーティングは、溝の中の半導体コーティング及びドープ半導体上に塗布できる。方法は、保護コーティング上に広帯域反射防止コーティングを付着させることを含むことがある。方法が、溝の中の半導体コーティング及びドープ半導体上に、例えば直接的に広帯域反射防止コーティングを付着させること含むことがあることも意図される。
【００１４】
半導体コーティングは、Ｉｎ２Ｏ３またはＺｎＯの少なくとも１つを含むことがある。ドープ半導体は、例えばＩｎ２Ｏ３の場合Ｓｎ、Ｍｏ、Ｗ、もしくはＴｉ、またはＺｎＯの場合ＡｌもしくはＧａの少なくとも１つを含むことがある。非ドープ半導体コーティングは少なくとも可視の短波長から長波長赤外線（ＬＷＩＲ）スペクトルまで広帯域光透過率を有することがある。半導体コーティングを付着させることは、半導体コーティングが非ドープの状態で半導体コーティングを付着させることを含むこともある。
【００１５】
半導体コーティングを付着させることは、半導体コーティングを光学基板の表面で全体として付着させることを含むことがある。溝を形成し、溝の中にドープ半導体の少なくとも一部を残すことは、半導体コーティングの表面が全体としてパターンで覆われるようにパターンを形成することを含むことがある。
【００１６】
ドープ半導体、半導体コーティング、及び光学基板は光学基板をパターン化またはエッチングすることなく窓の中に形成できる。ドープ半導体及び半導体コーティングは光散乱を軽減するために厳密に適合した屈折率を有することがある。窓は、上述のプロセスの任意の実施形態によって作り出すことができる。窓は、ドープ半導体で充填された溝を有する透明な半導体コーティングを有する透明な基板を含むことがある。
【００１７】
本開示のシステム及び方法のこれらの特徴及び他の特徴は、図面と併せて解釈される好ましい実施形態の以下の発明を実施するための形態から当業者により容易に明らかになる。
【００１８】
本開示が属する技術の当業者が、過度の実験なしに本開示の装置及び方法を作り、使用する方法を容易に理解するように、その好ましい実施形態は特定の図に関して本明細書で以下に詳細に説明される。
【図面の簡単な説明】
【００１９】
【図１】光学基板の表面上に付着される広帯域光透過率を有する半導体コーティングを示す、本開示に従って構築される光学部品の例示的な実施形態の概略断面立面図である。
【図２】半導体コーティングのパターンで画定された溝を示す、図１の光学部品の概略断面立面図である。
【図３】半導体コーティングで溝を作るためのプロセスを示す、本開示にかかるプロセスの例示的な実施形態の流れ図である。
【図４】半導体コーティングの上で及び溝の中で被覆されるドープ半導体を示す、図１の光学部品の概略断面立面図である。
【図５】半導体コーティングから除去されるが、溝の中に残っているドープ半導体を示す、図１の光学部品の概略断面立面図である。
【図６】例示的なグリッドパターンを示す、図１の光基板の概略平面図である。
【発明を実施するための形態】
【００２０】
ここで、同様の参照数字が本開示の類似した構造上の特徴または態様を識別する図面を参照する。制限ではなく、説明及び図解のため、本開示に係る光学部品の例示的な実施形態の部分的な図が図１に示され、概して参照文字１００で示される。本開示に係る光学部品の他の実施形態、またはその態様は、説明されるように図２〜図６に提供される。本明細書に説明されるシステム及び方法は、窓等の光学部品に導電性コーティングを提供するために使用でき、コーティングは広帯域光透過率を有する。
【００２１】
光学基板１０２を透明な導電性コーティングで被覆する方法は、光学基板１０２の表面上で半導体コーティング１０４を付着させることを含む。半導体コーティング１０４は広帯域光透過率を有する。半導体コーティング１０４は、酸化インジウム（Ｉｎ２Ｏ３）または酸化亜鉛（ＺｎＯ）の少なくとも１つを含むことがある。当業者は、いずれか他の適切なタイプの半導体材料またはその合金を、本開示の範囲から逸脱することなく使用できることを容易に理解する。半導体コーティング１０４は、例えば、長波赤外線等の少なくとも可視スペクトル及び赤外線スペクトルで広帯域光透過率を有することがある。半導体コーティング１０４を付着させることは、半導体コーティングが非ドープの状態で半導体コーティングを付着させることを含むことがある。半導体コーティング１０４を付着させることは、例えば図１で配置される光学基板１０２の上面等、光学基板１０２の表面上に全体として半導体コーティングを付着させることを含むことがある。
【００２２】
図２に示されるように、溝１０５は半導体コーティング１０４で、図６に示されるパターン１０８に形成される。図３を参照すると、パターン１０８で溝１０５を形成することは図３のボックス１１０で示されるように、半導体コーティング１０４の上にフォトレジストを塗布することを含むことがある。フォトレジストは、ボックス１１２で示されるようにパターン１０８で選択的に露光し、現像することができる。半導体コーティング１０４は、次いでボックス１１４で示されるように、パターン１０８でエッチングできる。フォトレジストは次いで、ボックス１１６で示されるように、半導体コーティング１０４上のパターン１０８に溝１０５を残すために除去できる。溝１０５を形成することは、化学エッチング、反応性イオンエッチング、またはイオンビームミリングの少なくとも１つを使用し、溝をエッチングすることを含むことがある。
【００２３】
図４に示されるように、方法は半導体コーティング１０２上で被覆し、溝１０５をドープ半導体１０６で充填することを含む。半導体コーティング１０２上にドープ半導体１０６で被覆することは、薄膜コーティングによってドープ半導体１０６を塗布すること、または任意の他の適切なプロセスによってドープ半導体１０６を塗布することの少なくとも１つを含むことがある。ドープ半導体は、電気伝導性のためにＳｎ、Ｍｏ、Ｗ、Ｔｉ、Ａｌ、Ｇａ、または任意の他の適切な材料の少なくとも１つを含むことがある。例えば、半導体コーティング１０４が非ドープＩｎ２Ｏ３を含む場合、ドープ半導体１０６は、Ｓｎ、Ｍｏ、Ｗ、またはＴｉがドープされたＩｎ２Ｏ３を含むことがある。別の例では、半導体コーティング１０４が非ドープＺｎＯを含む場合、ドープ半導体１０６はＡｌまたはＧａがドープされたＺｎＯを含むことがある。
【００２４】
ここで図５を参照すると、ドープ半導体１０６は半導体コーティング１０２から除去され、ドープ半導体１０６を溝１０５に残す。半導体コーティング１０４からドープ半導体１０６を除去することは、図５に示されるように、溝１０５の中の半導体コーティング１０４及びドープ半導体１０６に平面を形成するために研磨することを含む。これが、半導体コーティング１０２のドープ半導体１０６の、図６に示されるグリッドパターン１０８を形成する。ドープ半導体は塗布時に導電性である場合、ドープ半導体は活性化される必要はない。研磨は最終的な平面を提供するための技法の一例である。別の例は、パターン化されたフォトレジスト上にドープ半導体で被覆し、次いで例えばフォトレジストを溶解させる等、除去することによってドープ半導体をリフトオフすることである。
【００２５】
ここで図６を参照すると、ドープ半導体１０６のパターン１０８は、例えば任意の適切なグリッドパターンで光学基板に電磁干渉（ＥＭＩ）シールドを提供するように構成できる。例えば、広帯域光学部品を、可視赤外線及び長波赤外線で光透過率を有するグリッドでＥＭＩシールドするためには、グリッド線の間に１４０ミクロンの間隔がある５ミクロン幅の線を有する正方形のグリッドを使用できる。溝１０５を形成し、ドープ半導体１０６を溝１０５に残すことは、半導体コーティング１０４の表面が全体として図６に示されるパターンで覆われるように、半導体コーティング１０４の表面にドープ半導体１０６を塗布することを含むことがある。図６に示されるグリッドパターン１０８は概略であり、必ずしも原寸に比例していない。
【００２６】
再び図５を参照すると、保護コーティング１１８は、半導体コーティング１０４及び溝１０５に留まるドープ半導体１０６の上に塗布できる。方法は、保護コーティング１１８上に広帯域反射防止コーティング１２０を付着させることを含むことがある。広帯域反射防止コーティング１２０は、例えば、保護コーティング１１８を省略して等、直接的に半導体コーティング１０４及びドープ半導体１０６の上に塗布できることも意図される。単一層として示されているが、広帯域反射防止コーティングは複数の層から成ることがある。
【００２７】
ドープ半導体１０６、半導体コーティング１０４、及び光学基板１０２は、光学基板１０２自体をパターン化またはエッチングすることなく、ＥＭＩシールド、加熱等のための導電性コーティングを有する、例えば窓等の光学部品１００の中に形成できる。このことは、それがどの材料が光学基板１０２に使用されるのに関わりなく、単一エッチングプロセスを使用できるようにするので有利なことがある。ドープ半導体１０６及び半導体コーティング１０４は、グリッドパターンを通る可視光及び近赤外線光の散乱を軽減するために厳密に適合した屈折率を有する。ドープ半導体及び半導体コーティングの屈折率の比率が０．８２と１．２２の間である場合、界面反射は法線入射時に１％未満となる。例えば、６３２．８ｎｍでのドープＩｎ２Ｏ３及び非ドープＩｎ２Ｏ３の屈折率は、それぞれ２．００及び１．７７である。１．１３の屈折率は０．３７％にすぎない反射を生じさせる。
【００２８】
当業者は、ドープ半導体及び非ドープ半導体の層の順序が、非ドープ半導体コーティングを最初に付着させ、その中に溝をエッチングし、溝にドープ半導体を付着させる例示的な状況で上記に示され、説明されているが、逆にできることを容易に理解するだろう。この例では、光学基板１０２は、例えば低抵抗率を有するドープ半導体で覆われる。溝はドープ半導体コーティングでエッチングされ、導電グリッドパターンを残す。溝は広帯域光透過率を有する半導体で充填され、表面は上述されたように仕上げることができる。
【００２９】
当業者は、本明細書に説明されるドープ半導体及び非ドープ半導体は、互いに関してドープされ、ドープされていないことを容易に理解するだろう。言い換えると、本明細書に説明されるドープ半導体は、本明細書に説明されるそれぞれの非ドープ半導体に対して強化された電気伝導性を有するようにドープされる。本明細書に説明される非ドープ半導体は、他のすべてのドーパントを含まない必要はない。
【００３０】
上述され、図面に示された本開示の方法及びシステムは、広帯域光透過率を含む優れた特性の導電性コーティングを提供する。本開示の装置及び方法は好ましい実施形態に関して示され、説明されてきたが、当業者は、変更及び／または修正が本開示の範囲から逸脱することなく本開示に対して行われてよいことを容易に理解する。
【符号の説明】
【００３１】
１００  光学部品
１０２  光学基板
１０４  半導体コーティング
１０５  溝
１０６  ドープ半導体
１０８  パターン
１１８  保護コーティング
１２０  広帯域反射防止コーティング
【図１】
2018045236.tif 000003
【図２】
2018045236.tif 000004
【図３】
2018045236.tif 000005
【図４】
2018045236.tif 000006
【図５】
2018045236.tif 000007
【図６】
2018045236.tif 000008
【外国語明細書】
2018045236000001.pdf